FR 3041650 A1 20170331 FR 1559281 A 20150930 1 SUBSTRAT LUMINESCENT CONTENANT DES PARTICULES ABRASIVES, ET SON PROCEDE DE PREPARATION DOMAINE DE L'INVENTION La présente invention concerne un substrat, par exemple un fil, contenant des particules abrasives et un composé luminescent. Le domaine d'utilisation de la présente invention concerne notamment le sciage et le 10 polissage de matériaux tels que le silicium, le saphir ou le carbure de silicium. ETAT ANTERIEUR DE LA TECHNIQUE De manière générale, les dispositifs abrasifs sont fabriqués par mise en place de 15 particules abrasives sur un substrat au moyen d'un liant. Cette technique permet d'obtenir des dispositifs de sciage ou de polissage, par exemple des tapis de polissage, des meules de découpe ou de polissage, ou des fils de découpe. 20 Le liant permet de solidariser les particules abrasives et le substrat. Il est généralement constitué de résine ou de métal. Cependant, l'absence de contraste et de relief entre les particules et le substrat complique tout suivi précis de l'usure des dispositifs abrasifs. La présente invention permet de résoudre ce problème en intégrant un composé luminescent au sein d'un dispositif abrasif. EXPOSE DE L'INVENTION Le Demandeur a mis au point un dispositif abrasif intégrant au moins un composé luminescent afin de faciliter le contrôle de son état de surface. 25 30 3041650 2 Ainsi, il est possible de contrôler l'état du dispositif abrasif à l'issue de sa fabrication, mais aussi au cours de son utilisation, et donc de procéder à son remplacement au moment opportun. 5 Plus -précrefttent, la présente invention concerne un substrat abrasif de sciage ou de polissage, comprenant : - un substrat ; un liant Cl recouvrant au moins une partie du substrat" des des particules abrasives présentant un enrobage, au moins partiel, C2 ; - un revêtement C3 recouvrant au moins en partie le liant Cl et les particules abrasives enrobées de C2 ; au moins un composé luminescent. Dans ce substrat abrasif, les particules abrasives enrobées de C2 sont en contact avec le 15 liant Cl et avec le revêtement C3. En outre et de manière avantageuse, le liant Cl recouvre intégralement le substrat, l'enrobage C2 recouvre intégralement les particules abrasives, le revêtement C3 recouvre intégralement le liant Cl et les particules abrasives. Ces propriétés 20 concernent bien évidemment un substrat abrasif neuf, avant toute utilisation. Le substrat peut notamment être choisi dans le groupe comprenant : un fil en acier ; textile ; et une plaque métallique. Il peut s'agir d'un fil de sciage, d'un textile de polissage, ou d'un disque de meuleuse par exemple. 25 De manière avantageuse, le substrat est un fil comprenant une âme en acier et présentant une section transversale circulaire, avantageusement un fil en acier dont le diamètre est compris entre 60 micromètres et 1,5 millimètre. 30 L'homme du métier saura adapter le diamètre de l'âme du fil en acier en fonction du matériau devant être découpé. Ainsi, une âme dont le diamètre est compris entre 200 micromètres et 1 millimètre est particulièrement adaptée pour découper des briques de silicium dans des lingots. En revanche, une âme dont le diamètre est compris entre 70 et 200 micromètres est particulièrement adaptée pour découper des tranches de 35 silicium (mieux connues sous l'expression anglo-saxonne « wafers » dans des briques. 3041650 3 L'âme du fil se présente généralement sous la forme d'un fil dont la résistance à la traction est avantageusement supérieure à 2000 ou 3000 MPa, mais généralement, inférieure à 5000 MPa. 5 D'autre part, l'âme peut présenter un allongement à la rupture, c'est-à-dire l'augmentation de la longueur de l'âme avant que celle-ci ne casse, avantageusement supérieur à 1%, encore plus avantageusement supérieur à 2%. Toutefois, il reste préférentiellement inférieur à 10 ou 5%. 10 De manière avantageuse, l'âme du fil est en un matériau conducteur électrique, c'est-à- dire un matériau dont la résistivité est inférieure à 10-5ohm.m à 20°C, et notamment l'acier. L'âme en acier peut notamment être en un matériau choisi dans le groupe comprenant 15 l'acier au carbone, l'acier inoxydable ferritique, l'acier inoxydable austénitique, et l'acier laitonné. L'acier au carbone contient préférentiellement entre 0.6 et 0.8% en poids de cet élément. Le liant Cl permet de solidariser les particules abrasives et le substrat. Le liant Cl est préférablement métallique. Il peut notamment être constitué d'une couche en nickel et/ou en cobalt, par exemple un alliage nickel/cobalt dont la teneur en cobalt est comprise entre 20% et 85% en poids par rapport au poids de l'alliage Ni/Co, avantageusement entre 37 et 65%. Par « couche », on entend une pellicule recouvrant le substrat, de composition homogène. De manière avantageuse, le revêtement C3 est également métallique. Il peut 30 notamment être constitué d'une couche en nickel et/ou en cobalt, par exemple un alliage nickel/cobalt dont la teneur en cobalt est comprise entre 10 et 90% en poids par rapport au poids de l'alliage Ni/Co, avantageusement entre 20% et 85%, plus avantageusement entre 37 et 65%. 35 Cependant, le liant Cl et le revêtement C3 sont avantageusement constitués de métaux ou d'alliages de métaux, par exemple Ni/Co, différents les uns des autres. 20 25 3041650 4 Ainsi, le liant Cl, en contact avec le substrat, peut présenter une dureté supérieure à celle du revêtement C3, afin d'assurer le maintien des particules abrasives sur le substrat. 5 Le revêtement C3 est généralement très résistant à l'abrasion, mais aussi ductile afin d'éviter sa fissuration. Ce problème de fissuration peut être rencontré lorsque le substrat est un fil, et plus précisément lors de la mise sous tension mécanique de ce fil. Pour cela, il est préférable que la couche de revêtement C3 ait une ductilité suffisante. A cet égard, on peut observer si la ductilité de la couche externe est suffisante, en 10 soumettant le fil à un simple essai de traction, jusqu'à sa rupture. Selon un mode de réalisation particulier, le liant Cl et le revêtement C3 sont réalisés en un alliage nickel/cobalt, dont la teneur en cobalt est comprise entre 20% et 85% en poids par rapport au poids de l'alliage Ni/Co (indépendamment de Cl à C3). Dans ce cas, le revêtement C3 est avantageusement en un alliage Ni/Co contenant plus de cobalt que le liant Cl. Ainsi, le revêtement C3 présente des propriétés de résistance à l'abrasion supérieures eu égard au fort pourcentage de cobalt. En outre, le liant C3 présente des propriétés de dureté supérieures à celles de l'alliage du revêtement Cl en raison de sa composition adaptée, la couche C3 étant plus dure que la couche Cl en raison d'un pourcentage plus élevé en cobalt. Selon un autre mode de réalisation particulier, la dureté du liant Cl ou du revêtement C3, notamment en alliage Ni/Co, peut être améliorée par introduction de soufre. Ceci peut notamment être mis en oeuvre selon le procédé décrit ci-après, par introduction de saccharinate de sodium (C7H4NO3S, Na, 2H20) dans un bain d'électrolyte permettant de former la couche de liant Cl ou de revêtement C3. Ainsi, le liant Cl et/ou le revêtement C3, par exemple en alliage Ni/Co, peut contenir de 100 à 1000 ppm (parties par million) en poids de soufre, de préférence de 300 à 700 30 ppm. Il est préférable que seul le liant Cl contienne du soufre. En effet, l'addition de soufre augmente la dureté du liant, mais elle en diminue la ductilité. Une teneur en soufre élevée du revêtement C3 peut provoquer une fissuration ce celui-ci notamment lorsque 35 le substrat est un fil qui est tendu dans la zone de découpe. Cette fissuration laisse passer de l'eau, et elle met en contact électrolytique le substrat, avec le liant. Il s'ensuit une corrosion du substrat qui devient progressivement inutilisable. 3041650 5 Le liant Cl et le revêtement C3 peuvent notamment être obtenus par dépôts électrolytiques successifs de métaux, et plus particulièrement d'alliages métalliques de type Ni/Co. 5 Les couches métalliques constituant le liant Cl et le revêtement C3 présentent avantageusement une dureté comprise entre 300 et 800 Hv, avantageusement entre 300 et 500 Hv. La dureté d'une couche de métal ou d'alliage de métaux (Cl et C3) est mesurée à 10 l'aide d'un micro-duromètre selon les techniques faisant partie des connaissances générales de l'homme du métier. Un indenteur Vickers est généralement employé, avec une charge compatible avec l'épaisseur de la couche. Cette charge est généralement comprise entre 1 gramme-force et 100 grammes-force. Si l'empreinte laissée par l'indenteur Vickers a une taille trop grosse par rapport à l'épaisseur de la couche 15 (même avec une faible charge), on peut employer un indenteur Knoop (plus étroit), et convertir la valeur de dureté Knoop en dureté Vickers, à l'aide d'une table de conversion. Comme déjà indiqué, les particules abrasives sont enrobées d'une couche de C2. Cet 20 enrobage C2 est avantageusement métallique, plus avantageusement en un matériau choisi dans le groupe comprenant le nickel, le cobalt, le fer, le cuivre, et le titane. D'autre part, les particules abrasives sont avantageusement en un matériau choisi dans le groupe comprenant le carbure de silicium SiC ; la silice SiO2 ; le carbure de 25 tungstène WC ; le nitrure de silicium Si3N4 ; le nitrure de bore cubique cBN ; le dioxyde de chrome Cr02 ; l'oxyde d'aluminium A1203; les diamants ; et les diamants pré-revêtus de nickel, fer, cobalt, cuivre, ou titane, ou de leurs alliages. Selon un mode de réalisation particulier, le substrat abrasif peut comprendre plusieurs 30 types de particules abrasives distinctes. L'homme du métier saura choisir la combinaison adéquate liant Cl/particules abrasives en fonction de l'utilisation du substrat abrasif, par exemple en fonction du matériau à découper lorsque le substrat abrasif est un fil abrasif. 35 3041650 6 Les particules abrasives sont constituées de grains recouverts d'un enrobage C2, qui peut être distinct du liant Cl et du revêtement C3. Cet enrobage C2 recouvre au moins partiellement chaque grain, avantageusement intégralement. Les matériaux recouvrant les grains, tels que des grains de diamants, sont par exemple le nickel, le cobalt, le fer, 5 le cuivre, ou bien le titane. Le diamètre total des particules, c'est-à-dire du grain et de l'enrobage C2, est avantageusement compris entre 1 micromètre et 500 micromètres. Lorsque le substrat est un fil en acier, le diamètre des particules est préférentiellement inférieur au tiers du 10 diamètre de l'âme du fil en acier. Ainsi, selon un mode de réalisation particulier, le diamètre des particules peut être compris entre 10 et 22 micromètres pour un fil dont l'âme présente un diamètre de 0.12mm. Par diamètre, on entend le plus grand diamètre (ou la plus grande dimension) des 15 particules lorsque celles-ci ne sont pas sphériques. De manière avantageuse, l'enrobage C2 recouvrant le grain est en un matériau ferromagnétique à la température de fabrication du fil abrasif (dépôt électrolytique des particules abrasives - voir le procédé décrit ci-après). Le nickel, le fer, et le cobalt en 20 sont des exemples. Ces métaux peuvent être alliés entre eux, et ils peuvent aussi contenir des éléments durcissant comme le soufre et le phosphore. Il est à noter que le phosphore diminue le ferromagnétisme du nickel, et que, dans ce cas, il faut en limiter la concentration. 25 En outre, le matériau formant l'enrobage C2 est avantageusement conducteur électrique. L'enrobage C2 recouvre au moins partiellement les particules abrasives, avantageusement intégralement. Cependant, au cours de l'utilisation du substrat abrasif selon l'invention, la partie du grain au contact du matériau à découper ou à polir est dépourvue d'enrobage, celui-ci étant érodé dès les premières opérations de découpe, de la même manière que le revêtement C3. La masse de l'enrobage C2, rapportée à la masse totale des particules enrobées, est 35 avantageusement comprise entre 10% et 60%, notamment dans le cas de grains de diamant. 3041650 7 Cet enrobage C2 peut notamment être déposé sur les grains préalablement à l'utilisation des grains/particules abrasives dans le procédé de fabrication du substrat abrasif selon l'invention. Les techniques pouvant être mises en oeuvre pour le dépôt d'un enrobage C2 sur chacun des grains incluent notamment la pulvérisation 5 cathodique (« sputtering »), mais également l'électrolyse, le dépôt chimique en phase vapeur (CVD de l'anglais « Chemical Vapor Deposition »), et le dépôt électrochimique sans courant (« Electroless Nickel Plating »). De manière générale, 5 à 50% de la surface du substrat abrasif sont occupés par des 10 particules abrasives, elles-mêmes étant éventuellement recouvertes par le revêtement C3 lorsque le fil est neuf. Comme déjà indiqué, le substrat abrasif selon l'invention comprend au moins un composé luminescent. Ce composé se présente avantageusement sous la forme de 15 particules luminescentes, avantageusement des particules inorganiques luminescentes, et encore plus avantageusement des particules inorganiques fluorescentes. Les particules inorganiques luminescentes peuvent être avantageusement choisies dans le groupe comprenant les particules à base, et avantageusement constituées, d'oxyde 20 métallique ; de sesquioxyde métallique ; d'oxyfluorure métallique ; de vanadate métallique ; de fluorure métallique, et leurs mélanges. Il peut notamment s'agir de particules inorganiques choisies dans le groupe comprenant Y203 ; YVO4 ; Gd203 ; Gd2O2S ; LaF3 ; et leurs mélanges. 25 Les particules sont avantageusement dopées par un ou plusieurs centres actifs de la famille des lanthanides ou bien de la famille des éléments de transition. En outre, les particules luminescentes peuvent être utilisées en mélanges pour créer un 30 code optique luminescent. De manière avantageuse, les particules luminescentes sont dopées avec des ions de la famille des lanthanides, avantageusement de l'europium. L'intensité de la luminescence dépend du taux de dopage et peut passer par un maximum. Ainsi, le dopage de ces particules peut varier de 0,5 à 50 % par rapport au nombre de moles de métal constituant les particules, plus avantageusement de 1 à 5 %. 3041650 8 Plusieurs marqueurs, c'est à dire plusieurs types de particules luminescentes peuvent être utilisées pour marquer le substrat. Dans ce cas, la quantité de chaque type de particules incorporées peut être différente. En outre, chaque type de particules peut avoir sa propre signature. En d'autres termes, l'authentification du substrat peut 5 nécessiter la détection de plusieurs particules à différentes longueurs d'ondes. Ainsi, en faisant varier la proportion de chacun des différents marqueurs, plusieurs codes optiques peuvent être créés eu égard à l'intensité relatives des signaux de luminescence. 10 Selon un mode de réalisation particulier, les particules peuvent comprendre au sein d'une même particule différentes signatures optiques détectables à différentes longueurs d'onde. Il s'agit alors de particules diptyques ou triptyques par exemple. 15 De manière générale, les particules peuvent présenter une forme sphérique, cubique, cylindrique, parallélépipédique. On définit la taille des particules par leur dimension moyenne la plus importante, c'est-à-dire par leur diamètre lorsqu'elles sont de forme sphérique, leur longueur moyenne 20 lorsqu'elles sont de forme de bâtonnets. Ainsi, dans le cadre de l'invention, les particules luminescentes sont des particules dont la taille moyenne est avantageusement comprise entre 4 et 1000 nanomètres. 25 Selon un mode de réalisation préféré, les particules sont des nanoparticules. La taille moyenne des nanoparticules est de manière avantageuse comprise entre 4 et 100 nanomètres, plus avantageusement encore entre 20 et 50 nanomètres. 30 En outre, les particules, et plus avantageusement les nanoparticules, peuvent être encapsulées (enrobées), notamment dans une matrice de polysiloxane ou d'oxyde de silicium. La nouvelle surface de polysiloxane ou de silice peut alors être fonctionnalisée avec des agents de couplage organosilane, tels que des alkoxysilanes substitués comme l'aminopropyltriéthoxysilane ou des dérivés de la même famille. La 35 formation de la surface de polysiloxane ou la fonctionnalisation de cette surface permet d'améliorer la dispersion dans le solvant et la stabilité des particules dans les dispersions. Par ailleurs, ces modifications de surface des particules peuvent affecter le 3041650 9 caractère hydrophile/hydrophobe des particules et ainsi modifier l'affinité et la diffusivité des particules inorganiques luminescentes au sein du liant Cl, de l'enrobage C2 ou du revêtement C3. Une meilleure homogénéité de la répartition des particules luminescentes peut ainsi être obtenue. 5 Lorsque les particules sont enrobées, leur taille moyenne reste également comprise dans les fourchettes de taille mentionnées ci-avant. De manière générale, l'enrobage augmente la taille moyenne des particules de l'ordre de 5 à 15 nanomètres. 10 Le substrat abrasif selon l'invention peut comprendre un ou plusieurs composés luminescents. Ainsi, selon sept modes de réalisation particuliers, le substrat abrasif peut comprendre l'une des combinaisons suivantes : - un composé luminescent CL1 dans le liant Cl ; - un composé luminescent CL2 dans l'enrobage C2 ; 15 - un composé luminescent CL3 dans le revêtement C3 ; - deux composés luminescents CL1 et CL2 respectivement dans le liant Cl et dans l'enrobage C2 ; CL1 et CL2 étant distincts l'un de l'autre ; - deux composés luminescents CL1 et CL3 respectivement dans le liant Cl et dans le revêtement C3 ; CL1 et CL3 étant distincts l'un de l'autre ; 20 - deux composés luminescents CL2 et CL3 respectivement dans l'enrobage C2 et dans le revêtement C3 ; CL2 et CL3 étant distincts l'un de l'autre ; - trois composés luminescents CL1, CL2 et CL3 respectivement dans le liant Cl, l'enrobage C2, et le revêtement C3 ; CL1, CL2 et CL3 étant distincts les uns des autres. 25 La présente invention concerne également un procédé permettant de préparer le substrat abrasif selon l'invention. Ce procédé comprend les étapes suivantes : - formation d'un substrat abrasif par dépôt électrolytique sur un substrat d'un liant Cl et de particules abrasives éventuellement magnétiques, par passage dans un 30 bain B1 d'électrolyte contenant des particules abrasives, ^ lesdites particules abrasives présentant un enrobage, au moins partiel, C2, ^ le liant Cl recouvrant au moins partiellement le substrat, avantageusement intégralement ; - dépôt électrolytique d'un revêtement C3, par passage dans un bain B2 35 d' électrolyte, ^ le revêtement C3 recouvrant au moins partiellement le liant Cl et les particules abrasives, avantageusement intégralement, 3041650 10 ^ les particules abrasives étant en contact avec le liant Cl et le revêtement C3 ; intégration d'au moins un composé luminescent dans au moins une couche parmi le liant Cl, l'enrobage C2 ou le revêtement C3. 5 Dans ce procédé, au moins un composé luminescent est intégré au substrat abrasif. Comme déjà indiqué, il peut être intégré dans le liant Cl et/ou dans l'enrobage C2 et/ou dans le revêtement C3. Selon un mode de réalisation particulier, un composé luminescent CL1 peut être 10 introduit dans le bain B1 de manière à être incorporé dans le liant Cl. Selon un autre mode de réalisation particulier, un composé luminescent CL2 peut être préalablement introduit dans l'enrobage C2. 15 Selon un autre mode de réalisation particulier, un composé luminescent CL3 peut être introduit dans le bain B2 de manière à être incorporé dans le revêtement C3. De manière générale, le composé luminescent est introduit sous la forme d'une solution aqueuse de nanoparticules ou de nanocolloïdes luminescents dans une solution 20 aqueuse homogène (bain B1 et/ou bain B2). La solution aqueuse résultante est ensuite soumise à l'application d'un procédé connu de dépôt électrolytique (ou galvanique) sur un substrat. Lorsque le composé luminescent est intégré au liant Cl ou au revêtement C3, sa 25 quantité peut représenter 0,05 à 5% en poids par rapport au poids du liant Cl ou du revêtement C3, avantageusement 0,1 à 1%. De manière à assurer ce dopage, le composé luminescent peut présenter une concentration comprise entre 0,01 et 5 g/100 dans le bain B1 ou B2, avantageusement 30 0,5 à 1g/100. Lorsque le composé luminescent est intégré à l'enrobage C2, sa quantité peut représenter 0,05 à 5% en poids par rapport au poids de l'enrobage C2, avantageusement 0,1 à 1%. 35 3041650 11 Le composé luminescent CL2 est intégré dans C2 grâce à un bain d'électrolyte dans lequel on plonge les particules abrasives recouvertes d'une couche métallique avantageusement déposée par CVD. 5 De manière avantageuse, les bains B1 et B2 d'électrolyte comprennent des ions métalliques formant le liant Cl et le revêtement C2. Ils peuvent notamment comprendre au moins des ions cobalt et/ou des ions nickel. Dans la pratique, des ions Co2+ et Ni2+ sont généralement introduits dans les bains B1 10 et B2. Cependant, d'autres degrés d'oxydation peuvent coexister, mais, de manière générale, ils sont très minoritaires en concentration dans les bains d'électrolyse. De manière avantageuse, le procédé peut également comprendre au moins l'une des étapes suivantes, avant le dépôt électrolytique : 15 - dégraissage du substrat en milieu alcalin ; - décapage du substrat en milieu acide. Le bain B2 peut présenter une composition en ions métalliques, tels que des ions nickel et cobalt, distincte de celle du bain B1. Le bain B2 est avantageusement dépourvu de 20 particules abrasives. Selon un mode de réalisation particulier, le revêtement C3 peut être en cobalt pur, métal qui résiste bien à l'abrasion. 25 Selon un mode de réalisation particulier, le revêtement C3 peut être recouvert par une ou plusieurs couches. La ou les éventuelles couches recouvrant le revêtement C3 peuvent être obtenues soit par réitération du passage dans le bain B2, soit par passage dans au moins un autre bain électrolytique comprenant des ions Co II et Ni II. 30 De manière avantageuse, les bains B1 et B2, et le cas échéant les autres bains, comprennent, indépendamment les uns des autres, entre 1 et 150 g/L d'ions cobalt II et entre 50 et 150 g/L d'ions nickel II. D'autre part, le bain B1 comprend entre 1 et 100 g/L de particules abrasives. 35 Comme déjà indiqué, la dureté du liant Cl ou du revêtement C3 peut également être améliorée par incorporation de soufre. 3041650 12 Ainsi, le soufre peut être introduit notamment par addition de saccharinate de sodium (C7H4NO3S, Na, 2H20) dans le bain d'électrolyte B1 ou B2, avantageusement uniquement dans B1. La quantité introduite peut être comprise entre 1 et 10 g/L, avantageusement de l'ordre de 5 g/L. Lors de la formation du liant Cl ou du revêtement C3, la température du bain B1 ou B2 est avantageusement comprise entre 60 et 90°C. Pour plus de détails sur les étapes du procédé ainsi que le dispositif mis en oeuvre, 10 l'homme du métier pourra faire appel à ses connaissances techniques et particulièrement au contenu du document FR 2 988 628. Une fois, le substrat abrasif formé, il peut être soumis à une étape de rodage qui permet d'améliorer la performance du substrat abrasif en sortie de fabrication en découvrant 15 les particules abrasives. L'invention concerne également l'utilisation du substrat abrasif décrit ci-dessus, pour scier ou polir un matériau pouvant notamment être choisi dans le groupe comprenant le silicium, le saphir, et le carbure de silicium. Le substrat abrasif peut être mis en oeuvre 20 dans le cadre de la production de tranches (wafers) de silicium. L'homme du métier saura adapter le substrat abrasif en fonction du matériau à découper ou à polir. Plus particulièrement, les particules abrasives sont choisies de manière à être plus dures que le matériau à découper ou à polir. 25 L'invention et les avantages qui en découlent ressortiront mieux des figures et exemples suivants donnés afin d'illustrer l'invention et non de manière limitative. DESCRIPTION DES FIGURES 30 La figure 1 illustre un fil abrasif conventionnel. La figure 2 illustre une particule abrasive enrobée. La figure 3 illustre un premier dispositif permettant de détecter la luminescence du fil abrasif selon l'invention. 35 La figure 4 illustre un deuxième dispositif permettant de détecter la luminescence du fil abrasif selon l'invention. 3041650 13 La figure 5 illustre la luminescence d'un fil abrasif selon un mode de réalisation particulier de l'invention. La figure 6 illustre la luminescence d'un fil abrasif selon un mode de réalisation particulier de l'invention. 5 La figure 7 illustre la luminescence d'un fil abrasif selon un mode de réalisation particulier de l'invention. La figure 8 correspond aux spectres d'émission d'une plaque traitée avec une solution de dépôt galvanique contenant des particules fluorescentes. 10 DESCRIPTION DETAILLEE DE L'INVENTION La présente invention procure d'importants avantages dans le contrôle régulier des propriétés abrasives du substrat abrasif selon l'invention. 15 La figure 1 représente un substrat (1) comprenant abrasif de sciage ou de polissage, comprenant : - un substrat (1) ; - un liant Cl recouvrant le substrat (1) ; - des particules abrasives (2) présentant un enrobage C2 ; 20 - un revêtement C3 recouvrant le liant Cl et les particules abrasives (2) enrobées de C2. Les particules abrasives (2) enrobées de C2 (figure 2) sont en contact avec le liant Cl et avec le revêtement C3. 25 Dans la présente invention, le substrat abrasif peut comprendre au moins un composé luminescent CL dans le liant Cl et/ou dans l'enrobage C2 et/ou dans le revêtement C3. Ainsi, de manière à obtenir différentes informations sur le substrat abrasif, on peut 30 dissocier le signal de fluorescence sur les trois couches Cl, C2 et C3. Comme illustré par les figures 3 et 4, la présence du composé luminescent CL peut être détectée grâce à différents dispositifs. Le contrôle qualité et le contrôle d'usure du substrat abrasif peuvent être suivis grâce à ces dispositifs pouvant exciter les composés 35 luminescents, couplés à l'acquisition d'images. Ainsi, il est possible de vérifier le nombre de diamants à l'issue de la fabrication ou lors de l'utilisation du substrat abrasif. 3041650 14 Le système d'acquisition/observation de la luminescence selon la figure 3 comprend une caméra C et un objectif O muni d'un filtre passe bande pour sélectionner la longueur d'onde d'émission du composé luminescent intégré au substrat abrasif. 5 L'émission du composé luminescent peut être assurée par exposition du substrat abrasif SA à une source lumineuse filtrée SL. Le système d'acquisition de la luminescence selon la figure 4 comprend un spectromètre S à fibre optique, l'éclairage (excitation du composé luminescent) étant 10 réalisé par un laser La avec une longueur d'onde choisie et une largeur de spectre suffisamment fine pour éviter tout signal parasite. Lorsque le substrat abrasif SA comprend une pluralité de composés luminescents, une ou plusieurs sources d'excitation peuvent être utilisées de manière à détecter tous les 15 composés luminescents présents dans le substrat abrasif SA. Dans ce cas, un système d'acquisition d'images comprenant un ou plusieurs filtres optiques peut être utilisé, les filtres ne laissant passer que les longueurs d'onde désirées pour la mesure de la qualité ou de l'usure du substrat abrasif. 20 La quantification du signal détecté est assurée par un étalonnage du système avec des étalons d'usure du substrat abrasif de manière à définir deux seuils principaux, seuil haut et bas. D'autre part, il est préférable de nettoyer le substrat abrasif préalablement à la mesure de sa luminescence. Ce nettoyage permet de s'affranchir d'éventuels signaux parasites 25 issus de saletés de découpe ou de polissage. Il peut être réalisé par jet d'eau à haute pression juste avant la zone d'acquisition qui elle-même se situe en dehors de la zone de découpe ou de polissage. Ainsi, la mesure de la luminescence du substrat abrasif peut être réalisée à partir d'un 30 dispositif, par exemple selon la figure 3 ou 4, installé : en sortie de la machine de fabrication, en stoppant le défilement pendant le temps d'acquisition pour suivre la qualité du substrat abrasif ; ou dans la zone de découpe ou de polissage pour suivre l'usure du substrat abrasif Po torktn fil abrasif, il peut s'agir de la chambre de bobinage et dé-bobinage d'une 35 machine de découpe industrielle à fils (par exemple pour les tranches (wafers) solaires), la mesure de luminescence pouvant se produire à chaque changement de `dtrfilleri§ de la coupe. 3041650 15 La figure 5 correspond à un mode de réalisation particulier de l'invention dans lequel le substrat abrasif comprend un composé luminescent CL1 dans le liant Cl. De manière générale, le substrat abrasif est remplacé dès que le signal Ll atteint un 5 seuil prédéfini correspondant à un taux d'usure ne lui permettant pas d'assurer sa fonction de sciage ou de polissage. Un étalonnage du dispositif de contrôle permet de définir ce seuil. Cette configuration permet de suivre l'usure du substrat abrasif en surveillant 10 l'apparition du signal Ll correspondant à l'émission du composé luminescent CL1. Ce signal apparait dès que des particules abrasives (2) sont arrachées du substrat (1). Ce mode de réalisation (CL1 dans Cl) est particulièrement adapté à un substrat de type meule diamantée qui nécessite un avivage régulier pour découvrir les particules 15 abrasives de manière à conserver son pouvoir abrasif. La présence d'un composé luminescent dans le liant Cl permet d'indiquer la fin de vie de l'outil. La figure 6 correspond à un mode de réalisation particulier de l'invention dans lequel le substrat abrasif comprend un composé luminescent CL2 dans l'enrobage C2. 20 Au cours de son utilisation, l'usure du substrat abrasif peut être suivie en supervisant la baisse du signal L2. Cependant, la faible quantité de la couche C2 et donc de CL2 autour des particules présente l'inconvénient de limiter la dynamique de la mesure. 25 Ce mode de réalisation est particulièrement adapté à un substrat en textile. Par exemple, dans un tapis de polissage, la présence d'un composé luminescent dans l'enrobage C2 permet de contrôler la qualité abrasive du tapis. Une forte diminution du signal émis par le composé luminescent correspond alors à une baisse des propriétés abrasives résultant de la perte de particules abrasives. Il est alors nécessaire de 30 remplacer le tapis. La figure 7 correspond à un mode de réalisation particulier de l'invention dans lequel le substrat abrasif comprend un composé luminescent CL3 dans le revêtement C3. 35 3041650 16 Dans cette configuration, la présence du composé luminescent CL3 dans le revêtement C3 permet de créer un contraste entre CL3 et les particules abrasives C2. Le signal de luminescence provient du revêtement C3. Aucun signal n'est observé au 5 niveau des diamants lorsqu'ils ont été rodés c'est-à-dire dépourvus du revêtement C3. Cette configuration permet de suivre l'usure du fil grâce à un seuil de signal bas prédéfini commandant l'arrêt de la machine dès que ce seuil est atteint. Le substrat abrasif selon l'invention peut également comprendre simultanément deux 10 ou trois composés luminescents parmi CL1 (dans Cl), CL2 (dans C2) et CL3 (dans C3). Ce mode de réalisation permet d'améliorer le suivi de la qualité et de l'usure du substrat abrasif depuis sa fabrication jusqu'à son changement. 15 Ce mode de réalisation est particulièrement adapté aux substrats de type supports de polissage diamantés. Dans ce cas, le liant Cl et/ou l'enrobage C2 des particules abrasives peuvent respectivement comprendre les composés luminescents CL1 et CL2. L'émission de CL1 et/ou l'absence ou diminution de l'émission de CL2 met(tent) en 20 évidence la diminution du pouvoir abrasif, déclenchant le remplacement du substrat abrasif. EXEMPLES DE REALISATION DE L'INVENTION 25 Les exemples ci-après illustrent la formation, sur un substrat métallique, a) d'un liant Cl comprenant un composé luminescent CL1, b) d'un revêtement C3 comprenant un composé luminescent CL3. a) Formation d'un liant Cl comprenant des particules abrasives et un composé 30 luminescent CL1 (INV-1). Une solution contenant des particules abrasives, un composé luminescent et des ions métalliques a été préparée de la manière suivante : - préparation d'une première solution contenant 500m1 d'eau dé-ionisée, 600g/1 de 35 sel de nickel (sulfate de nickel) et 5 à 60g/1 de particules abrasives ; - préparation d'une deuxième solution aqueuse de 200m1 de solution de nanocolloïdes cationiques (YV04:Eu) à 4g/1; 3041650 17 - formation d'un bain électrolyte par mélange de la première et de la deuxième solutions ; - ajustement à pH = 2 par addition d'acide sulfamique. 5 Une fois les première et deuxième solutions mélangées, on procède au traitement galvanique sur un substrat en laiton, à une température de 50°C. Le dépôt galvanique est réalisé sous agitation mécanique du bain électrolyte de manière à maintenir la dispersion des particules en solution. 10 Le dépôt électrolytique est réalisé par passage d'un courant entre deux électrodes dans le bain électrolyte aqueux. Le substrat à recouvrir correspond à l'une des électrodes (cathode). L'homme du métier saura faire appel à ses connaissances pour déterminer la nature (intensité, potentiel) du courant à appliquer, en fonction de la géométrie, de la 15 distance entre électrodes, de la nature des ions métalliques ou de leur concentration en solution (voir notamment : Traité de Galvanotechnique, Louis Lacourcelle, 1997, Galva-Conseils Edition). Les conditions de passage du courant, le temps de réaction et la géométrie des 20 électrodes dans le bain sont interdépendants et sont fixées de manière à obtenir une couche de 4 micromètres d'épaisseur recouvrant la surface de la cathode à la fin du temps de dépôt (1 minute). Ces conditions permettent d'obtenir un dépôt homogène de liant Cl comprenant des 25 particules abrasives et un composé luminescent CL1. b) Formation d'un revêtement C3 comprenant un composé luminescent CL3 (INV2, figure 8). 30 Le protocole décrit pour le liant Cl a été suivi, mais en l'absence de particules abrasives dans la première solution contenant le sel de nickel. La solution ainsi préparée est homogène. Il ne s'agit pas d'une dispersion nécessitant une agitation permanente. En outre, la solution de nanocolloïdes cationiques utilisée 35 présente un comportement de migration vers la cathode similaire à celui des ions métalliques mis en oeuvre dans la solution pour former un dépôt métallique sous influence d'un courant galvanique. 3041650 18 Ces conditions permettent d'obtenir un dépôt homogène de revêtement C2 comprenant un composé luminescent CL2. c) Contre-exemple (CE, figure 8). 5 Ce contre-exemple consiste à : mélanger une dispersion de poudres de composés luminescents de dispersité sub- micrométrique et micrométrique ; maintenir la dispersion en solution par voie d'agitation ; et 10 procéder au dépôt galvanique sur un substrat en laiton. Le substrat résultant présente des zones fluorescentes mais réparties de manière très hétérogène. 15 Il ressort des exemples a) à c) l'importance de préparer le bain d'électrolyte par mélange entre les composés luminescents sous forme d'une solution aqueuse et une solution contenant les sels métalliques précurseurs du dépôt métallique. La solution de composés luminescents ne perturbe pas la migration des ions et des 20 nanoparticules en solution homogène sous l'effet du courant. Il est possible de former une surface métallique lisse. En revanche, la présence de particules en suspension perturbe le dépôt de la couche métallique, la rendant rugueuse, hétérogène et discontinue. 25 La troisième courbe de la figure 8 permet d'optimiser l'excitation du composé luminescent pour une meilleure efficacité. REVENDICATIONS1. Substrat abrasif de sciage ou de polissage, comprenant : - un substrat ; - un liant Cl recouvrant au moins une partie du substrat ; - des particules abrasives présentant un enrobage, au moins partiel, C2 ; - un revêtement C3 recouvrant le liant Cl et les particules abrasives enrobées de C2; - au moins un composé luminescent ; les particules abrasives enrobées de C2 étant en contact avec le liant Cl et avec le revêtement C3. 2. Substrat abrasif selon la revendication 1, caractérisé en ce que : - le substrat est choisi dans le groupe comprenant : un fil en acier ; un textile ; et une plaque métallique ; - le liant Cl est constitué d'au moins une couche en alliage nickel/cobalt dont la teneur en cobalt est comprise entre 20% et 85% en poids par rapport au poids de l'alliage Ni/Co ; - l'enrobage C2 des particules abrasives est en un matériau choisi dans le groupe comprenant le nickel ; le cobalt ; le fer ; le cuivre ; et le titane ; - le revêtement C3 est constitué d'au moins une couche en alliage nickel/cobalt dont la teneur en cobalt est comprise entre 10% et 90% en poids par rapport au poids de l'alliage Ni/Co. 3. Substrat abrasif selon la revendication 1 ou 2, caractérisé en ce qu'il comprend un composé luminescent CL1 dans le liant Cl. 4. Substrat abrasif selon l'une des revendications 1 à 3, caractérisé en ce qu'il comprend un composé luminescent CL2 dans l'enrobage C2. 5. Substrat abrasif selon l'une des revendications 1 à 4, caractérisé en ce qu'il comprend un composé luminescent CL3 dans le revêtement C3. 3041650 20 6. Substrat abrasif selon l'une des revendications 1 à 5, caractérisé en ce que le substrat comprend : - un composé luminescent CL1 dans le liant Cl ; - un composé luminescent CL2 dans l'enrobage C2 ; 5 - un composé luminescent CL3 dans le revêtement C3 ; CL1, CL2 et CL3 étant distincts les uns des autres. 7. Substrat abrasif selon l'une des revendications 1 à 6, caractérisé en ce que les particules abrasives sont en un matériau choisi dans le groupe comprenant le 10 carbure de silicium SiC ; la silice SiO2 ; le carbure de tungstène WC ; le nitrure de silicium Si3N4 ; le nitrure de bore cubique cBN ; le dioxyde de chrome CrO2 ; l'oxyde d'aluminium A1203; les diamants ; et les diamants pré-revêtus de nickel, fer, cobalt, cuivre, ou titane, ou de leurs alliages. 15 8. Substrat abrasif selon l'une des revendications 1 à 7, caractérisé en ce que le composé luminescent est choisi dans le groupe constitué d'oxyde métallique ; de sesquioxyde métallique ; d'oxyfluorure métallique ; de vanadate métallique ; de fluorure métallique ; et leurs mélanges. 20 9. Procédé de fabrication d'un substrat abrasif - objet de l'une des revendications 1 à 8, comprenant les étapes suivantes : - formation d'un substrat abrasif par dépôt électrolytique sur un substrat d'un liant Cl et de particules abrasives, par passage dans un bain B1 d'électrolyte contenant des particules abrasives, 25 - lesdites particules abrasives présentant un enrobage, au moins partiel, C2, ^ le liant Cl recouvrant au moins partiellement le substrat ; - dépôt électrolytique d'un revêtement C3, par passage dans un bain B2 d' électrolyte, 30 - le revêtement C3 recouvrant au moins partiellement le liant Cl et les particules abrasives, ^ les particules abrasives étant en contact avec le liant Cl et le revêtement C3 ; - intégration d'au moins un composé luminescent dans au moins une couche parmi le liant Cl, l'enrobage C2 ou le revêtement C3. 3041650 21 10. Procédé de fabrication d'un substrat abrasif selon la revendication 9, caractérisé en ce que le composé luminescent est introduit sous la forme d'une solution aqueuse de nanoparticules ou de nanocolloïdes luminescents dans le bain B1 ou B2. 5